Source: https://patents.google.com/patent/JP2000282225A/en
Timestamp: 2018-10-24 06:19:07
Document Index: 246311288

Matched Legal Cases: ['arth 17', 'arth 17', 'arth 17', 'arth 17', 'arth 17', 'arth 17', 'arth 1', 'art 3', 'arth 18']

JP2000282225A - Formation of transparent electrically conductive film and transparent electrically conductive film formed by this method - Google Patents
Formation of transparent electrically conductive film and transparent electrically conductive film formed by this method
JP2000282225A
JP2000282225A JP9476499A JP9476499A JP2000282225A JP 2000282225 A JP2000282225 A JP 2000282225A JP 9476499 A JP9476499 A JP 9476499A JP 9476499 A JP9476499 A JP 9476499A JP 2000282225 A JP2000282225 A JP 2000282225A
JP9476499A
Ryoji Chikugo
Motohisa Mineo
Hiroshi Yagawa
Akihiko Yoshii
俊司 和田
元久 峰尾
博士 矢川
裕一 青木
PROBLEM TO BE SOLVED: To provide a method for forming a transparent electrically conductive film capable of obtaining a transparent electrically conductive film reduced in both specific resistance and film compressive stress and to provide a transparent electrically conductive film formed by this method.
SOLUTION: As to a method for forming a transparent electrically conductive film, a plasma beam generated from a discharge plasma generating means composing a cathode is introduced into an anode, by which an evaporating material stored in the anode is evaporated and ionized, and the ionized vapor depositing material particles are deposited on the surface of a substrate to form a transparent electrically conductive film on the surface. In this method, the temp. of the substrate is controlled to ≤130°C to form the transparent electrically conductive film on the surface of the substrate, and, after that, the formed transparent electrically conductive film is subjected to heat treatment at ≥180°C. The transparent electrically conductive film formed by this transparent electrically conductive film forming method has ≤230 μΩ.cm specific resistance and ≤0.35 GPa film compressive stress.
【産業上の利用分野】本発明は、液晶ディスプレイ用カラーフィルタの基板等に透明導電膜を形成するための透明導電膜形成方法、及び該方法により形成された透明導電膜に関するものである。 The present invention relates to relates to a transparent conductive film forming method, and the transparent conductive film formed by the method for forming a transparent conductive film on a substrate such as a color liquid crystal display filters.
【従来の技術】液晶ディスプレイ用カラーフィルタの基板に形成される優れた透明導電膜（透明電極膜）として、錫を添加した酸化インジュウム膜（以下、ＩＴＯ膜と云う）が一般に使用されている。 2. Description of the Related Art As a superior transparent conductive film formed on a substrate of a color liquid crystal display filter (transparent electrode film), indium oxide film added with tin (hereinafter, referred to as ITO film) is generally used.
【０００３】かかるＩＴＯ膜の形成（成膜）方法として、従来、真空蒸着法、スパッタリング法、ＲＦ（高周波）イオンプレーティング法等が知られている。 [0003] The formation of such an ITO film (film formation) method, conventional, vacuum deposition, sputtering, RF (radio frequency) ion plating method and the like are known.
【０００４】カラー液晶ディスプレイは、高解像度、高透過率の観点から、透明導電膜の膜厚を薄くすることが要求され、また、大型化、応答速度の高速化の観点から、透明導電膜の低比抵抗化および成膜の均一化が要求されている。 [0004] The color liquid crystal displays, high-resolution, in view of high permeability, is required to reduce the thickness of the transparent conductive film, also large, from the viewpoint of the response speed, of the transparent conductive film low specific resistance and uniformity of deposition is required.
【０００５】上記各方法を用いて、液晶ディスプレイ用カラーフィルタの基板として透明なガラス板または樹脂板の表面にＩＴＯ膜を形成する場合、通常エポキシ樹脂やアクリル樹脂等の有機樹脂に顔料、染料を混入して形成されるカラーフィルタの熱劣化特性に鑑みて、基板の温度をカラーフィルタ樹脂の劣化が生じない２５０℃以下にして成膜を行っている。 [0005] Using the above method, when forming the ITO film on the surface of the transparent glass plate or resin plate as the substrate of a color filter for liquid crystal display, the usual organic resin such as an epoxy resin or an acrylic resin pigments, dyes in view of the thermal degradation properties of the color filter formed by mixing, deterioration of the color filter resin is performing film formation in the 250 ° C. or less which does not cause the temperature of the substrate. そのため、基板上でのインジュウムと酸素との反応および結晶化が十分に行われず、その結果、結晶粒径が小さく、欠陥の多い膜が形成されてしまう。 Therefore, not performed reaction and crystallization is sufficiently between indium and oxygen on the substrate, as a result, the crystal grain size is small, will be formed is large film defects. このようにして形成された膜は、膜中の欠陥がキャリアを捕縛するため、膜中のキャリア電子濃度が減少して、比抵抗の高いＩＴＯ膜になる欠点があった。 The thus formed film, because defects in the film to capture a carrier and reduces the carrier electron concentration in the film, there is a disadvantage to be high-resistivity ITO film.
【０００６】この欠点を解消するため、イオンプレーティング法によってＩＴＯ膜を形成する装置が提案された。 [0006] To overcome this drawback, an apparatus for forming an ITO film was proposed by the ion plating method. このイオンプレーティング法を使用したイオンプレーティング装置の一例を図１に示す。 It shows an example of an ion plating apparatus using the ion plating method in FIG. 同図において、真空容器１の側壁の装着口２にはガイド部３が設けられ、 In the figure, the guide portion 3 provided in the mounting opening 2 in the side wall of the vacuum chamber 1,
そのガイド部３の外側には、陰極を構成する放電プラズマ発生手段である圧力勾配型プラズマ銃のようなプラズマガン４が設けられている。 Its on the outside of the guide portion 3, the plasma gun 4 such as a pressure gradient type plasma gun is provided a discharge plasma generating means constituting the cathode. ガイド部３の外側にはプラズマビームをガイドするためのステアリングコイル５が配設されている。 The outer side of the guide portion 3 is a steering coil 5 for guiding the plasma beam is disposed. プラズマガン４にはプラズマビームを引き出すための第１の中間電極６と第２の中間電極７とが同心的に配置されている。 The plasma gun 4 and the first intermediate electrode 6 for drawing plasma beam and a second intermediate electrode 7 are concentrically arranged.
【０００７】プラズマガン４には、第１の中間電極６と第２の中間電極７とで規定される通路につながる絶縁管８が備えられている。 [0007] The plasma gun 4, an insulating tube 8 which leads to the passage defined by the first intermediate electrode 6 and the second intermediate electrode 7 is provided. 絶縁管８内にはＭｏ（モリブデン）筒９が配置され、そのＭｏ筒９内にはＴａ（タングステン）パイプ１０が配置されている。 The inside insulating tube 8 is arranged Mo (molybdenum) cylinder 9, Ta (tungsten) pipe 10 is disposed in its Mo cylinder 9. Ｍｏ筒９とＴａ Mo cylinder 9 and Ta
パイプ１０との間の空間は、ＬａＢ６（ランタンヘキサボロナイド）製の環状板１１により区画されている。 The space between the pipe 10 is partitioned by an annular plate 11 made of LaB6 (lanthanum hexa boro Nye de). 絶縁管８、Ｍｏ筒９およびＴａパイプ１０の一端には導体板部１２が取り付けられている。 At one end of the insulating tube 8, Mo tube 9 and Ta pipe 10 the conductive plate portion 12 is attached. 導体板部１２に形成されたキャリアガス導入口１３よりキャリアガスであるＡ A carrier gas from the carrier gas inlet 13 formed in the conductive plate portion 12 A
ｒガスが導入され、そのＡｒガスはＴａパイプ１０内を通過する。 r gas is introduced, the Ar gas is passed through a Ta pipe 10.
【０００８】真空容器１内の上部には被処理物体としての基板１４が搬送装置１５に支持されることによって配設されている。 [0008] The upper portion of the vacuum vessel 1 is arranged by a substrate 14 as an object to be processed object is supported on the conveying device 15. 真空容器１内の下部には陽極を構成し永久磁石２４を内蔵したハース１７（主陽極）が基板１４ Haas 17 at the bottom of the vacuum vessel 1 with a built-in permanent magnet 24 constitutes the anode (main anode) is the substrate 14
と対向するように配置されている。 It is arranged so as to face the. ハース１７内には酸化錫を添加した酸化インジュウムから成る蒸着材料１８ Depositing material in the hearth 17 made of indium oxide added with tin oxide 18
が収容され、また、ハース１７の周囲には永久磁石１９ There is housed, also the permanent magnet 19 around the hearth 17
を内蔵した磁石ケース２０が絶縁材（図示せず）を介して配設されている。 Magnet case 20 having a built-in is provided with an insulating material (not shown). 永久磁石１９と磁石ケース２０は、 Permanent magnet 19 and the magnet case 20,
プラズマ方向修正用の補助陽極を構成する。 Constituting the auxiliary anode for plasma direction correcting.
【０００９】導体板部１２には可変電源２１のマイナス端が接続されている。 [0009] minus terminal of the variable power supply 21 is connected to the conductive plate portion 12. 可変電源２１のプラス端は第１の中間電極６に抵抗器Ｒ１を介して接続されているとともに、第２の中間電極７に抵抗器Ｒ２を介して接続されている。 With the positive terminal of the variable power supply 21 is connected via a resistor R1 to the first intermediate electrode 6 are connected via a resistor R2 to the second intermediate electrode 7. また、可変電源２１のプラス端はハース１７にも接続されているとともに、抵抗器Ｒ３を介して接地されている。 Also, the positive terminal of the variable power source 21 together is also connected to the hearth 17, it is grounded via a resistor R3.
【００１０】真空容器１の側壁にはアルゴンと酸素との混合ガス又は酸素から成るキャリアガスを導入するためのガス導入口２２と、真空容器１内を排気するためのガス排気口２３とが設けられている。 [0010] The side wall of the vacuum chamber 1 a gas inlet 22 for introducing a carrier gas consisting of a gas mixture or oxygen of argon and oxygen, is provided with a gas exhaust port 23 for evacuating the vacuum vessel 1 It is.
【００１１】このような従来のイオンプレーティング装置では、ガス導入口２２よりキャリアガスが導入されると、第１の中間電極６とＭｏ筒９との間で放電が始まる。 [0011] In such a conventional ion plating apparatus, when carrier gas from the gas inlet 22 is introduced, discharge starts between the first intermediate electrode 6 and the Mo tube 9. これによって、プラズマビーム３０が発生する。 Thus, the plasma beam 30 is generated. プラズマビーム３０は、ステアリングコイル５と磁石ケース２０内の永久磁石１９とにガイドされ、陽極を構成するハース１７及び磁石ケース２０に到達する。 Plasma beam 30 is guided to the permanent magnet 19 of the steering coil 5 and the magnet casing 20, and reaches the hearth 17 and the magnet casing 20 constituting the anode. プラズマビーム３０がハース１７に与えられると、ハース１７に収容された蒸着材料１８がジュール加熱されて蒸発する。 When the plasma beam 30 is applied to the hearth 17, the deposition material 18 accommodated in the hearth 17 is heated and evaporated Joules. 蒸発した蒸着材料の粒子はプラズマビーム３０通過中にイオン化され、基板１４の表面に付着し、基板１４ Particles of the vaporized evaporation material is ionized in the plasma beam 30 passes, and adheres to the surface of the substrate 14, the substrate 14
の表面に薄膜（ＩＴＯ膜）を形成する。 To form a thin film (ITO film) on the surface of the.
【００１２】図２は、表面にＩＴＯ膜１４ｄを形成した基板１４の詳細を示す縦断面図である。 [0012] Figure 2 is a longitudinal sectional diagram of a substrate 14 formed of ITO film 14d on the surface. 同図において、 In the figure,
基板１４は、透明ガラス板１４ａの上にカラー液晶表示用のＲＢＧカラーフィルタ（アクリル系の有機樹脂に顔料および染料を混入着色させたもの）１４ｂを形成し、 Substrate 14, a color liquid crystal RBG color filter for display (one obtained by mixing colored pigments and dyes in an acrylic-based organic resin) 14b is formed on the transparent glass plate 14a,
更にその上にアクリル系の有機樹脂保護膜１４ｃを形成したものから成っている。 Furthermore consist obtained by forming an organic resin protective layer 14c of acrylic thereon.
【００１３】この従来のイオンプレーティング装置を使用して、透明導電膜であるＩＴＯ膜を形成する際、プラズマビーム３０が蒸着材料１８を加熱して蒸発させると、蒸発した蒸着材料粒子はプラズマビーム３０通過中にイオン化されて基板１４に付着し、基板１４の表面に薄膜を形成するが、蒸発した蒸着材料粒子がインジュウム原子の場合、正イオンのインジュウムが基板１４に付着する際には、正イオンのインジュウムと、ガス導入口２２より真空容器１内に導入されているＯ２ガスとが反応するため、基板１４の表面にはＩＴＯ膜１４ｄが形成される。 [0013] Using this conventional ion plating apparatus, when forming the ITO film which is a transparent conductive film, the plasma beam 30 and evaporated by heating the evaporation material 18, the evaporated deposition material particles plasma beam 30 is ionized attached to the substrate 14 during passage, forms a thin film on the surface of the substrate 14, when the evaporated deposition material particles of indium atoms, when the indium of positive ions is attached to the substrate 14, a positive and indium ions for reaction with O2 gas introduced into the vacuum container 1 through the gas inlet 22, the surface of the substrate 14 ITO film 14d is formed. この際、永久磁石１９と磁石ケース２０により垂直磁場が形成されることによりプラズマ密度が大きくなって電子温度が上がり、基板１４上でのインジュウムとＯ２ガスとの反応及び結晶化が促進されるため、形成されたＩＴＯ膜はキャリア電子濃度が十分となり、比抵抗の低下したものとなる。 At this time, it raises the electron temperature plasma density is increased by the vertical magnetic field is formed by permanent magnets 19 and the magnet case 20, since the reaction and crystallization of indium and O2 gas on the substrate 14 is facilitated , ITO film formed in the carrier electron concentration becomes sufficient, and those with reduced resistivity. 即ち、比抵抗が１５０μΩ・ In other words, the specific resistance 150μΩ ·
ｃｍ以下のＩＴＯ膜を得ることができる。 cm or less can be obtained of the ITO film.
【発明が解決しようとする課題】しかしながら、上述した従来のイオンプレーティング装置によれば、ハース１ [SUMMARY OF THE INVENTION However, according to the conventional ion plating apparatus described above, the hearth 1
７に到達するプラズマビーム３０の放電電圧が高かったため、プラズマビーム３０通過後の正イオンが必要以上に加速され、基板１４の表面に形成中のＩＴＯ膜に高速で打ち込まれ、膜中に欠陥を形成し、その結果、膜圧縮応力（膜の内部圧縮応力）が増大する。 Since discharge voltage of the plasma beam 30 reaching the 7 was high, being accelerated more than necessary positive ions of the plasma beam 30 after passing through, are implanted at a high speed ITO film being formed on the surface of the substrate 14, defects in the film formed, as a result, the film compressive stress (internal compressive stress of the film) is increased. 例えば、２５０ For example, 250
℃以下で形成されたＩＴＯ膜の膜圧縮応力は、比抵抗２ ℃ film compressive stress of the ITO film formed below the resistivity 2
３０μΩ・ｃｍ以下において、０．５５ＧＰａ以上と、 In the following 30μΩ · cm, and more than 0.55GPa,
他の成膜方法である真空蒸着法、スパッタリング法やＲ Vacuum deposition method which is a another deposition method, a sputtering method or a R
Ｆイオンプレーテイング法に比べ大きい値になる。 It becomes larger value than that of the F ion plating queuing method.
【００１５】特に、カラー液晶ディスプレイを製造する場合、カラーフィルタの樹脂製基板の表面にＩＴＯ膜を形成した後、カラー液晶ディスプレイの作成中に加熱する工程を通るため、ＩＴＯ膜の膜圧縮応力が高いことが原因で、ＩＴＯ膜が割れてしまう問題が生じた。 [0015] Particularly, when manufacturing color liquid crystal display, after forming an ITO film on the surface of the resin substrate of the color filter, for passing through the step of heating during the creation of the color liquid crystal display, the film compressive stress of the ITO film high it causes a problem that the ITO film is cracked occurs.
【００１６】本発明は、従来の問題を解決するためになされたものであり、その目的は比抵抗及び膜圧縮応力が共に低下した透明電極膜を得ることのできる透明導電膜形成方法及び該方法により形成された透明導電膜を提供することである。 [0016] The present invention has been made to solve the conventional problems, an object of the transparent conductive film forming method and a method capable of obtaining a transparent electrode film resistivity and film compressive stress was decreased together to provide a transparent conductive film formed by.
【課題を解決するための手段】上記目的を達成するために、請求項１の発明に係る透明導電膜形成方法は、陰極を構成する放電プラズマ発生手段から発生されたプラズマビームを陽極に導くことにより、該陽極に収容された蒸発材料を蒸発、イオン化し、該イオン化した蒸着材料粒子を前記陽極と対向配置された基板の表面に付着させ、該表面に透明導電膜を形成する透明導電膜形成方法において、前記基板の温度を１３０℃以下にして前記基板の表面に前記透明導電膜を形成した後、前記形成した透明導電膜を１８０℃以上の温度で熱処理することを特徴とするものである。 To achieve the above object, according to the Invention The transparent conductive film forming method according to a first aspect of the invention, to guide the plasma beam generated from the discharge plasma generating means constituting the cathode to the anode the evaporation evaporation material contained in the anode ionizes the vapor deposition material particles the ionized deposited on the anode and the facing surface of the substrate, a transparent conductive film formed of a transparent conductive film is formed on the surface in the method, after forming the transparent conductive film on a surface of the substrate to the temperature of the substrate to 130 ° C. or less, and is characterized in that heat treatment of the transparent conductive film described above formed at 180 ° C. or higher temperature .
【００１８】請求項２の発明に係る透明導電膜は、請求項１記載の透明導電膜形成方法により形成され、比抵抗が２３０μΩ・ｃｍ以下、且つ膜圧縮応力０．３５ＧＰ The transparent conductive film according to the invention of claim 2 is made of a transparent conductive film forming method according to claim 1, wherein a specific resistance of less 230μΩ · cm, and the film compressive stress 0.35GP
ａ以下であることを特徴とするものである。 It is characterized in that it is a less.
【００２０】上記従来技術の問題点を解決するために、 [0020] In order to solve the problems of the prior art described above,
本発明者等は、鋭意研究した結果、陰極を構成する放電プラズマ発生手段から発生されたプラズマビームを陽極に導くことにより、該陽極に収容された蒸発材料を蒸発、イオン化し、該イオン化した蒸着材料粒子を基板の表面に付着させ、該表面に透明導電膜を形成する透明導電膜形成方法において、前記基板の温度を１３０℃以下にして前記基板の表面に前記透明導電膜を形成した後、 The present inventors have conducted intensive studies and as a result, by directing the plasma beam generated from the discharge plasma generating means constituting the cathode to the anode, evaporated evaporation material contained in the anode, ionized, and the ionized evaporation the material particles are deposited on the surface of the substrate, the transparent conductive film forming method for forming a transparent conductive film on the surface, after forming the transparent conductive film on a surface of the substrate to the temperature of the substrate to 130 ° C. or less,
前記形成した透明導電膜を１８０℃以上の温度で熱処理すると、比抵抗が２３０μΩ・ｃｍ以下、且つ膜圧縮応力０．３５ＧＰａ以下である透明導電膜が得られることを見出した。 Heat treatment of the transparent conductive film described above formed at 180 ° C. or higher, specific resistance 230μΩ · cm or less, and the film compressive stress 0.35GPa less is transparent conductive film it is obtained.
【００２１】本発明の実施の形態の透明導電膜形成方法を液晶ディスプレイ用カラーフィルタの基板に適用する場合は、図１に示した従来のイオンプレーティング装置と同様の構成の装置により実施可能である。 [0021] If the transparent conductive film forming method of the embodiment of the present invention is applied to a substrate of a color liquid crystal display filters can be implemented by the apparatus of a conventional ion plating apparatus similar to the configuration shown in FIG. 1 is there. 本実施の形態では、透明導電膜としてＩＴＯ膜が用いられる。 In this embodiment, ITO film is used as the transparent conductive film.
【００２２】ＩＴＯ膜の形成中、基板１４は搬送装置１ [0022] During the formation of the ITO film, the substrate 14 is transported device 1
５に取り付けられた加熱手段（図示せず）によって、１ The attached heating means 5 (not shown), 1
３０℃以下に加熱される。 It is heated to 30 ° C. or less. 即ち、ＩＴＯ膜の膜圧縮応力は、基板上にＩＴＯ膜を形成（成膜）するときに膜の結晶化（「結晶核の生成」及びそれに続く「結晶成長」） That is, the film compressive stress of the ITO film, an ITO film on the substrate (film formation) is when the crystallization of the film ( "the crystalline product nuclei" and subsequent "crystal growth")
に大きく起因し、この膜の結晶化には、成膜時の基板温度（以下、成膜基板温度と云う）の高低が大きく影響するので、成膜基板温度をＩＴＯ膜が結晶性の導電膜にならないような温度の上限値である１３０℃以下にする必要がある。 Greatly due to, the crystallization of the film, the substrate temperature during film formation (hereinafter referred to as the deposition substrate temperature) because high and low is greatly influenced, the deposition substrate temperature ITO film crystallinity of the conductive film it is necessary to 130 ° C. below the temperature limit, such as not to. 図３は、室温（成膜基板温度７０℃）でＩＴ 3, IT at room temperature (℃ deposition substrate temperature of 70)
Ｏ膜を形成した後熱処理を雰囲気圧力３ｍＴｏｒｒ、熱処理時間１０分間で行った場合のＩＴＯ膜の成膜基板温度と結晶化度合いとの関係を示すグラフであり、横軸に成膜基板温度を、縦軸に結晶化度合いとして（２２２） O film formed ambient pressure heat treatment after 3 mTorr, a graph showing the relationship between the deposition substrate temperature of the ITO film in the case of performing the heat treatment time 10 min and the crystallization degree, the deposition substrate temperature on the horizontal axis, on the vertical axis as a crystallization degree (222)
面からのＸ線回折強度を膜厚ｄで割った値Ｉ（２２２） Divided by X-ray diffraction intensity from plane in the film thickness d value I (222)
／ｄを示している。 / Shows d. 同図に示すように、成膜基板温度が１３０℃を越えると結晶成長が開始し、温度が更に増加するに従って、結晶成長がより活発に行われ、１５０℃ As shown in the figure, the deposition substrate temperature exceeds 130 ° C. and crystal growth begins and as the temperature is further increased, the crystal growth is performed more actively, 0.99 ° C.
では結晶成長が明瞭に認められるようになる。 In so crystal growth can be seen clearly. 従って、 Therefore,
本発明では、加熱温度（成膜基板温度）の上限値を１３ In the present invention, the upper limit of the heating temperature (deposition substrate temperature) 13
０℃以下に限定した。 0 ℃ were limited to the following. 加熱温度の下限値は、室温、即ち、基板が加熱されない状態に相当する温度である。 The lower limit of the heating temperature is room temperature, i.e., a temperature corresponding to a state where the substrate is not heated. 室温では、ＩＴＯ膜の結晶化度合いは１３０℃の場合よりも一層低くＩＴＯ膜は非晶質となり、比抵抗が大きいが、膜形成後の熱処理により、低比抵抗、低膜圧縮応力の膜になる。 At room temperature, even lower ITO film than in the case of the crystallization degree of the ITO film 130 ° C. becomes amorphous, specific but resistance is large, the heat treatment after film formation, low resistivity, the film having a low film compressive stress Become. しかし、実際の製造時には、成膜基板温度を室温に設定すべく加熱手段を作動しなくても蒸着材料の蒸発により発生する輻射熱が基板１４に達して、基板１４は６０〜７０℃近傍に加熱される。 However, in actual manufacturing, reach the radiant heat substrate 14 to the deposition substrate temperature without actuating the heating means in order to set the room temperature generated by evaporation of the evaporation material, a substrate 14 is heated to the vicinity of 60 to 70 ° C. It is.
【００２３】このようにして基板１４の表面にＩＴＯ膜１４ｄを形成した後、ＩＴＯ膜１４ｄを１８０℃以上の温度で熱処理する。 The heat treatment in this manner, the surface of the substrate 14 after the formation of the ITO film 14d, an ITO film 14d at 180 ° C. or higher. この場合、ＩＴＯ膜４１を形成した後、真空容器１内にＡｒガスと酸素の混合ガス、または酸素を導入し、真空容器内雰囲気温度を１８０℃以上に加熱して真空容器１内でＩＴＯ膜４１を熱処理する。 In this case, after forming the ITO film 41, a mixed gas of Ar gas and oxygen into the vacuum vessel 1 or oxygen introduced,, ITO film in a vacuum vessel 1 by heating the vacuum container atmosphere temperature above 180 ° C. 41 heat-treating. この熱処理を１８０℃以上で行うことにより、ＩＴＯ膜が未発達の結晶状態から結晶成長し、ＩＴＯ膜１４ｄ中に生じた結晶構造の歪みが除去され、膜応力の低下したものが得られるようになり、且つ比抵抗が減少する。 By performing the heat treatment at 180 ° C. or higher, the ITO film is crystal-grown from the crystal state of underdeveloped removed distortion of the resulting crystal structure during ITO film 14d is, as can be obtained that decrease in film stress It becomes, and the resistivity decreases. 即ち、比抵抗２３０μΩ・ｃｍ以下、膜圧縮応力０．３５ In other words, the specific resistance 230μΩ · cm or less, the film compressive stress 0.35
ＧＰａ以下のＩＴＯ膜を得ることができる。 GPa can be obtained following the ITO film. なお、ＩＴ In addition, IT
Ｏ膜１４ｄを形成した基板１４を真空容器１から取り出して、大気中で、１８０℃以上の温度でＩＴＯ膜１４ｄ The O film 14d substrate 14 formed with removed from the vacuum chamber 1, in the air, ITO film 14d at 180 ° C. or higher temperature
を熱処理してもよい。 It may be heat-treated.
【００２４】熱処理温度を１８０℃以上としたのは、Ｉ [0024] The heat treatment temperature was 180 ℃ or more, I
ＴＯ膜の未発達の結晶状態からの結晶成長を十分に生じさせＩＴＯ膜中に生じた結晶構造の歪みの除去により、 Removal of the distortion of the resulting crystal structure ITO film allowed sufficiently rise to crystal growth from the crystal state of the underdeveloped TO film,
実用上満足すべき低い比抵抗値及び膜圧縮応力値が得られるのが熱処理温度を１８０℃以上としたときであるからである。 The low resistivity values ​​to be practically satisfactory and film compressive stress value is obtained is because when the heat treatment temperature was 180 ° C. or higher. これにより、実際に電極パターンニングが確実に行われ、またＩＴＯ膜が耐アルカリ性等の薬品耐性を有するようになる。 Thus, in practice the electrode patterning is performed reliably, also ITO film will have a chemical resistance of the alkali resistance and the like.
【００２５】尚、熱処理温度の上限値は２４０℃が好ましく、２４０℃を越えると、カラーフィルタの基板を構成する有機樹脂が熱により劣化する不具合が生じる。 [0025] Incidentally, the upper limit of the heat treatment temperature is preferably 240 ° C., it exceeds 240 ° C., bug organic resin constituting the substrate of the color filter is deteriorated by the heat.
【００２６】また、熱処理時間としては、３分乃至６０ [0026] In addition, as the heat treatment time is 3 minutes to 60
分が好ましい。 Minute is preferred. 図４は、室温（成膜基板温度７０℃）でＩＴＯ膜を形成した後熱処理を雰囲気圧力３ｍＴｏｒ Figure 4 is a room temperature ambient pressure heat treatment after forming an ITO film (film-forming substrate temperature 70 ℃) 3mTor
ｒ、熱処理温度２４０℃で行った場合の比抵抗及び膜圧縮応力を示すグラフである。 r, it is a graph showing the resistivity and film compressive stress in the case of performing the heat treatment temperature of 240 ° C.. 同図に示すように、熱処理開始後３分間で、比抵抗の低下及び膜圧縮応力の低下が急激に生じ、３分経過するとＩＴＯ膜の未発達の結晶状態からの結晶成長及び結晶構造歪みの除去効果が十分得られる。 As shown in the figure, in the heat treatment after the start 3 min, the ratio decreases and a decrease in the film compressive stress occurs rapidly in the resistance, the crystal growth and crystal structure distortion from the crystalline state of underdevelopment of the ITO film after a lapse of 3 minutes removal effect can be obtained enough. 従って、熱処理時間の下限値は３分とする。 Therefore, the lower limit of the heat treatment time is 3 minutes. 一方、熱処理時間が６０分を越えると、結晶構造歪みの除去効果が飽和し、比抵抗の低下及び膜圧縮応力の低下がそれ以上進行しないので、熱処理時間の上限値は６０分とする。 On the other hand, when the heat treatment time exceeds 60 minutes, the effect of removing the crystal structure distortion is saturated, decrease the decrease of specific resistance and the film compressive stress does not proceed further, the upper limit of the heat treatment time is set to 60 minutes.
【００２８】基板１４として、実施例及び比較例共、透明ガラス板上に、カラー液晶表示用のＲＢＧカラーフィルタ（アクリル系の有機樹脂に顔料および染料を混入着色させたもの）を形成し、更にその上にアクリル系の有機樹脂保護膜を形成したものを準備した。 [0028] As the substrate 14, the examples and comparative examples both on a transparent glass plate to form a RBG color filter for color liquid crystal display (that is mixed colored pigments and dyes in an acrylic-based organic resin), further It was prepared which to form an organic resin protective layer of an acrylic thereon.
【００２９】次いで、準備した基板の表面に下記成膜条件でＩＴＯ膜を形成した。 [0029] Then, an ITO film was formed by the following film forming conditions in the prepared surface of the substrate.
【００３０】蒸着材料：酸化錫を４重量％含む酸化インジュウム焼結体 成膜中の雰囲気ガス：アルゴンと酸素の混合ガス、全圧０．０２７Ｐａ 酸素分圧：０．００２７Ｐａ 放電電流：１５０Ａ 放電電圧：７０Ｖ 成膜基板温度：７０℃−１８０℃ 即ち、予め本発明実施例１−１０の基板１４を加熱手段によって３０℃−１３０℃に、比較例１−６の基板１４ The evaporation material: the atmosphere gas in the indium oxide sintered body forming a film containing 4 wt% of tin oxide: a mixed gas of argon and oxygen, the total pressure 0.027Pa oxygen partial pressure: 0.0027Pa discharge current: 150A discharge voltage : 70 V deposition substrate temperature: 70 ° C. -180 ° C. That is, by the heating means to the substrate 14 in advance iNVENTION eXAMPLE 1-10 30 ° C. -130 ° C., the substrate 14 of Comparative example 1-6
を７０℃−１８０℃に加熱した状態で、真空排気ポンプによって真空容器１内を０．００２７Ｐａ以下の圧力になるまで排気した後、アルゴンガスをアーク放電プラズマガン４を経由して真空容器１内に導入すると共に、放電電流を供給してアーク放電プラズマを生起させ、アーク放電プラズマを蒸着材料１８に照射して、蒸着材料１ In a state heated to 70 ° C. -180 ° C., was evacuated until the vacuum chamber 1 to a pressure of less than 0.0027Pa by vacuum pump, the vacuum chamber 1 and argon gas via an arc discharge plasma gun 4 is introduced, the discharge current is supplied to rise to arcing plasma, by irradiating the arc discharge plasma deposition material 18, the vapor deposition material 1
８を蒸発させた。 8 was evaporated. 成膜中、アルゴンと酸素の混合ガスを雰囲気調整用のガス導入口２２より導入して、真空容器１内の雰囲気圧力を上記値に維持した。 During film formation, a mixed gas of argon and oxygen was introduced from the gas inlet 22 for atmospheric adjustment, the atmospheric pressure in the vacuum vessel 1 was maintained at the value. 成膜は予め実験により定めた所定の時間に亘って行い、厚さ１５０ｎｍ Deposition is carried out for a predetermined time determined by experiment, the thickness of 150nm
のＩＴＯ膜を各基板表面上に形成した。 The ITO film was formed on each substrate surface. 成膜直後の膜特性を表１に示す。 The film properties immediately after the film formation are shown in Table 1.
【００３１】次いで、斯くＩＴＯ膜を形成した後、比較例３−６を除く実施例及び比較例に係る基板に熱処理を施した。 [0031] Next, after forming the thus ITO film was subjected to a heat treatment to the substrate according to Examples and Comparative Examples except for Comparative Example 3-6. 即ち、実施例１−６及び比較例１については、 That is, for the embodiment 1-6 and Comparative Example 1,
真空容器１内にＡｒガスと酸素の混合ガスを導入し、雰囲気圧力を０．００２−０．００３Ｔｏｒｒにすると共に熱処理温度１８０℃−２４０℃で加熱して真空容器１ Introducing Ar gas and mixed gas of oxygen into the vacuum vessel 1, the vacuum vessel 1 is heated at a heat treatment temperature 180 ° C. -240 ° C. while the ambient pressure in 0.002-0.003Torr
内でＩＴＯ膜１４ｄを熱処理時間３分−６０分に亘り熱処理した。 Was heat treated over the ITO film 14d in the heat treatment time 3 minutes -60 minutes within. 一方、実施例７−１０及び比較例２については、ＩＴＯ膜１４ｄを形成した基板１４を雰囲気圧力７ On the other hand, Examples 7-10 and Comparative Example 2 For, atmospheric pressure 7 substrate 14 formed with an ITO film 14d
６０Ｔｏｒｒ（大気）、熱処理温度１８０℃−２４０℃ 60Torr (atmosphere), the heat treatment temperature 180 ℃ -240 ℃
でＩＴＯ膜１４ｄを熱処理時間１５分−６０分に亘り熱処理した。 In heat treated over the ITO film 14d in the heat treatment time 15 minutes -60 minutes.
【００３２】次いで、斯く熱処理を施した実施例１−１ [0032] Next, Examples 1-1 subjected to thus heat-treated
０及び比較例１及び２並びに熱処理を施さない比較例３ 0 and Comparative Examples 1 and 2 and Comparative Example 3 not subjected to heat treatment
−６の基板のＩＴＯ膜の電気的特性及び膜圧縮応力を下記の方法で評価した。 -6 electrical properties and film compressive stress of the ITO film of the substrate was evaluated by the following methods.
【００３３】即ち、電気的特性については、四端子法により膜のシート抵抗を測定し、膜厚との関係から比抵抗を測定した。 [0033] That is, for the electrical characteristics, the sheet resistance of the film was measured by the four probe method to measure the specific resistance from the relationship between the film thickness.
【００３４】膜応力については、圧縮応力をＸ線回折法により測定した。 [0034] For the film stress, the compressive stress was measured by X-ray diffraction method. 具体的には、Ｘ線回折法により測定される結晶格子間隔で規定される回折角を、応力がないＩ Specifically, a diffraction angle defined by the crystal lattice spacing measured by X-ray diffraction method, no stress is I
ＴＯ粉末について測定したときの回折角と比較し、そのずれを結晶歪みとして結晶構造の歪み量を求めた。 Compared to the diffraction angle when measured for TO powder was determined distortion of the crystalline structure of the deviation as crystal distortion. これからＩＴＯ膜の諸物性値を用いて歪み量と膜圧縮応力との関係を計算した。 It was calculated the relationship between the amount of distortion and the film compressive stress in the future using the various physical properties of the ITO film. 具体的には、理学電機ＲＡＤ−γＣ Specifically, Rigaku RAD-γC
（管球はクロム（４０Ｋｖ、２００ｍＡ）：λ＝２．２ (Bulb is chromium (40Kv, 200mA): λ = 2.2
８９Ａ）を測定装置として用い、装置付属の圧力測定プログラムを用いて膜圧縮応力を計算した。 Using 89A) as the measuring apparatus, and calculate the film compressive stress by using a device supplied with pressure measurement program. 上記ＩＴＯ膜の物性値として、ヤング率：１１６ＧＰａ、ポアソン比：０．３５０、応力定数値：−６５９．８９ＭＰａを用いた。 As physical properties of the ITO film, the Young's modulus: 116GPa, Poisson's ratio: 0.350, the stress constant values ​​were used: -659.89MPa. なお、歪みがない場合の回折角を９７．３０２ In addition, the diffraction angle in the case where there is no distortion 97.302
２°とした。 It was 2 °.
【００３５】このようにして得られた電気特性（比抵抗）及び膜圧縮応力を表１に合わせて示す。 [0035] shows this way the electrical properties obtained (specific resistance) and film compressive stress in accordance with the Table 1.
【００３７】表１から分かるように、比較例１及び２ [0037] As can be seen from Table 1, Comparative Example 1 and 2
は、成膜後熱処理を行ったが、成膜時の基板温度が本発明の範囲から外れているので、膜圧縮応力が十分に低下せず、比較例３−５は、成膜後熱処理を行わないので、 Has been subjected to post-deposition heat treatment, since the substrate temperature during film formation is out of the scope of the present invention, without reducing the film compressive stress is sufficiently, Comparative Example 3-5, a post-deposition heat treatment It is not performed,
膜圧縮応力は低いが、比抵抗が大きく、また比較例６ The film compressive stress lower specific resistance is large, also in Comparative Example 6
は、成膜後熱処理を行わないので、比抵抗は小さいが、 It is, does not perform the post-deposition heat treatment, but the specific resistance is small,
膜圧縮応力が大きい。 Film compression stress is large. これに対して、本発明の実施例１ In contrast, Example 1 of the present invention
〜１０は、いずれも、比較例と比較して、比抵抗及び膜圧縮応力共に優れた値を示している。 10 are both in comparison with Comparative Example illustrates the excellent value resistivity and film compressive stress both.
【発明の効果】以上説明したように、本発明に係る透明導電膜形成方法によれば、基板の温度を１３０℃以下にして前記基板の表面に前記透明導電膜を形成した後、１ As described in the foregoing, according to the transparent conductive film forming method according to the present invention, after forming the transparent conductive film on a surface of the substrate to the temperature of the substrate 130 ° C. or less, 1
８０℃以上の温度で前記形成した透明導電膜を熱処理することにより、比抵抗及び膜応力共に低い、即ち、比抵抗が２３０μΩ・ｃｍ以下、且つ膜圧縮応力０．３５Ｇ By heat-treating a transparent conductive film described above formed at 80 ° C. or higher, the resistivity and film stress are both low, i.e., a specific resistance of 230μΩ · cm or less, and the film compressive stress 0.35G
Ｐａ以下である透明導電膜を得ることができる。 Pa can be obtained in which the transparent conductive film below.
【図１】本発明に係る透明導電膜の形成方法のために使用可能なイオンプレーティング装置の構成を示す縦断面図である。 1 is a longitudinal sectional view showing the configuration of the available ion plating apparatus for forming method of the transparent conductive film according to the present invention.
【図２】本発明に係る透明導電膜の形成方法に用いられる基板の縦断面図である。 2 is a longitudinal sectional view of a substrate used in the method of forming the transparent conductive film according to the present invention.
【図３】室温（成膜基板温度７０℃）でＩＴＯ膜を形成した後熱処理を雰囲気圧力３ｍＴｏｒｒ、熱処理時間１ [Figure 3] at room temperature (deposition substrate temperature 70 ° C.) atmosphere heat treatment after forming an ITO film with a pressure 3 mTorr, the heat treatment time 1
０分間で行った場合のＩＴＯ膜の成膜基板温度と結晶化度合いとの関係を示すグラフである。 Is a graph showing the relationship between the deposition substrate temperature and the crystallization degree of the ITO film when conducted at 0 minutes.
【図４】室温（成膜基板温度７０℃）でＩＴＯ膜を形成した後熱処理を雰囲気圧力３ｍＴｏｒｒ、熱処理温度２ [4] at room temperature (deposition substrate temperature 70 ° C.) atmosphere heat treatment after forming an ITO film with a pressure 3 mTorr, the heat treatment temperature 2
４０℃で行った場合の比抵抗及び膜圧縮応力を示すグラフである。 It is a graph showing the resistivity and film compressive stress in the case of performing at 40 ° C..
４ プラズマガン（放電プラズマ発生手段） １４ 基板 １４ｄ ＩＴＯ膜（透明導電膜） １７ ハース １８ 蒸着材料 ２０ 磁石ケース ３０ プラズマビーム 4 plasma gun (discharge plasma generating means) 14 substrate 14d ITO film (transparent conductive film) 17 hearth 18 deposition material 20 magnet case 30 plasma beam
───────────────────────────────────────────────────── フロントページの続き (72)発明者 矢川 博士 大阪府大阪市中央区道修町３丁目５番11号 日本板硝子株式会社内 (72)発明者 峰尾 元久 大阪府大阪市中央区道修町３丁目５番11号 日本板硝子株式会社内 (72)発明者 青木 裕一 大阪府大阪市中央区道修町３丁目５番11号 日本板硝子株式会社内 (72)発明者 筑後 了治 愛媛県新居浜市惣開町５番２号 住友重機 械工業株式会社新居浜製造所内 (72)発明者 吉井 明彦 愛媛県新居浜市惣開町５番２号 住友重機 械工業株式会社新居浜製造所内 Ｆターム(参考） 2H092 HA04 MA04 MA06 MA08 MA29 NA25 NA28 4K029 BC09 BD00 CA03 DD05 EA03 EA08 GA01 5G307 FA01 FB01 FC10 5G323 BA02 BB06 BC03 ────────────────────────────────────────────────── ─── of the front page continued (72) inventor Yagawa Dr. Chuo-ku, Osaka-shi, Doshomachi 3-chome, No. 5, No. 11, Nippon Sheet Glass Co., Ltd. in the (72) inventor Mineo Motohisa, Chuo-ku, Osaka-shi Doshomachi 3-chome No. 5, No. 11, Nippon Sheet Glass Co., Ltd. in the (72) inventor Yuichi Aoki, Chuo-ku, Osaka-shi Doshomachi 3-chome, No. 5, No. 11, Nippon Sheet Glass Co., Ltd. in the (72) inventor Chikugo RyoOsamu Niihama City, Ehime Prefecture Sobiraki-cho 5 Ban No. 2 Sumitomo Heavy industries, 械工 industry Co., Ltd. Niihama production house (72) inventor Akihiko Yoshii Niihama City, Ehime Prefecture Sobiraki-cho, No. 5 No. 2 Sumitomo Heavy industries, 械工 industry Co., Ltd. Niihama production house F-term (reference) 2H092 HA04 MA04 MA06 MA08 MA29 NA25 NA28 4K029 BC09 BD00 CA03 DD05 EA03 EA08 GA01 5G307 FA01 FB01 FC10 5G323 BA02 BB06 BC03
【請求項１】 陰極を構成する放電プラズマ発生手段から発生されたプラズマビームを陽極に導くことにより、 1. A plasma beam generated from the discharge plasma generating means constituting the cathode by directing an anode,
該陽極に収容された蒸発材料を蒸発、イオン化し、該イオン化した蒸着材料粒子を前記陽極と対向配置された基板の表面に付着させ、該表面に透明導電膜を形成する透明導電膜形成方法において、 前記基板の温度を１３０℃以下にして前記基板の表面に前記透明導電膜を形成した後、前記形成した透明導電膜を１８０℃以上の温度で熱処理することを特徴とする透明導電膜形成方法。 Evaporated evaporation material contained in the anode ionizes the vapor deposition material particles the ionized deposited on the anode and the facing surface of the substrate, the transparent conductive film forming method for forming a transparent conductive film on the surface after then the temperature of the substrate to 130 ° C. or less to form the transparent conductive film on a surface of the substrate, a transparent conductive film forming method, which comprises heat-treating a transparent conductive film described above formed at 180 ° C. or higher temperature .
【請求項２】 請求項１記載の透明導電膜形成方法により形成され、比抵抗が２３０μΩ・ｃｍ以下、且つ膜圧縮応力０．３５ＧＰａ以下であることを特徴とする透明導電膜。 2. A formed of a transparent conductive film forming method according to claim 1, wherein a specific resistance of 230μΩ · cm or less, and the film compressive stress transparent conductive film, characterized in that 0.35GPa or less.
JP9476499A 1999-04-01 1999-04-01 Formation of transparent electrically conductive film and transparent electrically conductive film formed by this method Pending JP2000282225A (en)
JP9476499A JP2000282225A (en) 1999-04-01 1999-04-01 Formation of transparent electrically conductive film and transparent electrically conductive film formed by this method
US09538069 US6316343B1 (en) 1999-04-01 2000-03-29 Method of forming transparent conductive film and transparent conductive film formed by the method
CN 00106012 CN1183579C (en) 1999-04-01 2000-03-31 Method for forming transparent conductive film and transparent conductive film formed therefrom
CN 200410092335 CN1637512A (en) 1999-04-01 2000-03-31 Method of forming transparent conductive film and transparent conductive film formed by the method
KR20000017187A KR20000071541A (en) 1999-04-01 2000-04-01 Method of forming transparent conductive film and transparent conductive film formed by the method
JP2000282225A true true JP2000282225A (en) 2000-10-10
ID=14119177
JP9476499A Pending JP2000282225A (en) 1999-04-01 1999-04-01 Formation of transparent electrically conductive film and transparent electrically conductive film formed by this method
US (1) US6316343B1 (en)
JP (1) JP2000282225A (en)
KR (1) KR20000071541A (en)
CN (2) CN1183579C (en)
JP2005181670A (en) * 2003-12-19 2005-07-07 Ulvac Japan Ltd Manufacturing method of ultra-thin ito film
JP2006152322A (en) * 2004-11-25 2006-06-15 Central Glass Co Ltd Ito transparent conductive film deposition method, and substrate with ito conductive film
JP2006164817A (en) * 2004-12-09 2006-06-22 Central Glass Co Ltd Method of depositing ito transparent conductive film and color filter substrate with ito transparent conductive film
JP2012212820A (en) * 2011-03-31 2012-11-01 Ulvac Japan Ltd Method for forming transparent conductive film
CN1317422C (en) * 2003-11-12 2007-05-23 四川大学 Plasma reinforced chemical vapor deposition apparatus for transparent conductive film
DE102005061946B4 (en) * 2004-12-27 2013-03-21 Nippon Steel Corp. thereof Case hardened steel excellent in tooth surface fatigue strength, this gear-use, and methods for preparing
JP5829014B2 (en) * 2010-09-30 2015-12-09 シャープ株式会社 Method of manufacturing a compound semiconductor light-emitting device
CN103426981B (en) * 2012-05-22 2016-04-27 无锡华润华晶微电子有限公司 Of making a GaN LED chip production method of a semiconductor
JP4693401B2 (en) * 2004-12-09 2011-06-01 セントラル硝子株式会社 Ito method of forming the transparent conductive film and ito transparent conductive film with a color filter substrate
KR20000071541A (en) 2000-11-25 application
US6316343B1 (en) 2001-11-13 grant
CN1637512A (en) 2005-07-13 application
CN1269609A (en) 2000-10-11 application
CN1183579C (en) 2005-01-05 grant
Ehrich et al. 1990 The anodic vacuum arc and its application to coating
JP2004214184A (en) 2004-07-29 Transparent conductive film and forming method of the same
JP2000273644A (en) 2000-10-03 Plasma cvd device